(57)【要約】      （修正有）【課題】  誘電率異方性が負であり、その絶対値が大きく、粘度の低い液晶組成物を提供し、さらにそれを用いたＶＡ型等の液晶表示素子を提供する。【解決手段】  一般式（I）で表される化合物を３５から７０％含有し、一般式（II）で表される化合物を３０から６５％含有する液晶組成物。2006037054.tif 000022（式中、Ｒ１〜Ｒ４はアルキル基等を示し、Ｂ１，Ｂ２は例えばシクロヘキシレン基を示し、Ｙ１，Ｙ２は結合基である。ｍ，ｐは各々０〜２の整数である。）本発明の液晶化合物の組み合わせによって、屈折率異方性等の物性値をほぼ維持したまま、粘度の低い誘電率異方性が負の液晶組成物が得られた。この組成物を用いることにより、高温域まで高い電圧保持率を維持できる信頼性に優れた液晶表示素子が提供され、このディスプレイはＶＡ方式やＥＣＢ方式、ＩＰＳ方式等の液晶ディスプレイとして非常に実用的であり、特にセルギャップを薄くすることなく高速応答化に有効である。【選択図】  なし【特許請求の範囲】
【請求項１】
第一成分として、一般式（I）
【化１】
2006037054.tif 000017
（式中、R1は炭素数1から10のアルキル基又は炭素数2から10のアルケニル基を表し、これらの基中に存在する1個のCH2基又は隣接していない2個以上のCH2基はO及び/又はSに置換されてもよく、またこれらの基中に存在する1個又は2個以上の水素原子はF又はClに置換されてもよく、R2は炭素数1から10のアルキル基、炭素数1から10のアルコキシル基、炭素数2から10のアルケニル基又は炭素数3から10のアルケニルオキシ基を表し、
mは0、１又は2を表す。）
で表される化合物を１種又は２種以上含有しその含有率が３５から７０質量％であり、
第二成分として、一般式（II）
【化２】
2006037054.tif 000018
(式中、R3及びR4はそれぞれ独立的に一般式(I)におけるR2と同じ意味を表し、
B1及びB2はそれぞれ独立的に
(a) トランス-1,4-シクロへキシレン基(この基中に存在する1個のCH2基又は隣接していない2個のCH2基は酸素原子又は硫黄原子に置換されてもよい)
(b) 1,4-フェニレン基(この基中に存在する1個又は2個以上のCH基は窒素原子に置換されてもよい)
(c) 1,4-シクロヘキセニレン基、1,4-ビシクロ[2.2.2]オクチレン基、ピペリジン-1,4-ジイル基、ナフタレン-2,6-ジイル基、デカヒドロナフタレン-2,6-ジイル基及び1,2,3,4-テトラヒドロナフタレン-2,6-ジイル基
からなる群より選ばれる基を表し、上記の基(a)、基(b)又は基(c)はCN又はハロゲンで置換されていてもよく、
Y1及びY2はそれぞれ独立的に
-CH2CH2-、-CH=CH-、-CH(CH3)CH2-、-CH2CH(CH3)-、-CH(CH3)CH(CH3)-、-CF2CF2-、-CF=CF-、-CH2O-、-OCH2-、-OCH(CH3)-、-CH(CH3)O-、-(CH2)4-、-(CH2)3O-、-O(CH2)3-、-C≡C-、-CF2O-、-OCF2-、-COO-、-OCO-、-COS-、-SCO-又は単結合を表し、
Y2及びB2が複数存在する場合は、それらは同一でもよく異なっていてもよく、
pは0、1又は2を表す。）
で表される化合物を１種又は２種以上含有しその含有率が３０から６５質量％であり、
かつ、一般式（I）から選ばれる１種又は２種以上の化合物と、一般式（II）から選ばれる１種又は２種以上の化合物の含有量が７０質量％以上であり、
誘電率異方性が負のネマチック液晶組成物。
【請求項２】
一般式（I-A）および一般式（I-B）
【化３】
2006037054.tif 000019
（式中、R5、R6、R7、及びR8は、一般式（I）におけるR1と同じ意味を表す。）
で表される化合物群から選ばれる１種又は２種以上の化合物を含有する、請求項１記載のネマチック液晶組成物。
【請求項３】
一般式（II-A）から一般式（II-G）
【化４】
2006037054.tif 000020
（式中、R13、R14、R15、R16、R17、R18、R19、R20、R21、R22、R23、R24、R25及びR26は一般式（I）におけるR2と同じ意味を表す。）で表される化合物群から選ばれる１種又は２種以上の化合物を含有する請求項１又は２記載のネマチック液晶組成物。
【請求項４】
一般式（I-A）及び一般式（I-B）からなる化合物群から選ばれる１種又は２種以上の化合物を３５から７０質量％含有し、一般式（II-A）から一般式(II-G)からなる化合物群から選ばれる１種又は２種以上の化合物を３０から６５質量％含有する、請求項３に記載のネマチック液晶組成物。
【請求項５】
一般式（III-A）から一般式（III-H）
【化５】
2006037054.tif 000021
（式中、R9及びR10は一般式（I）におけるR1と同じ意味を表す。）
からなる化合物群から選ばれる１種又は２種以上の化合物をさらに含有する、請求項４に記載のネマチック液晶組成物。
【請求項６】
２５℃における誘電率異方性Δεが-2.0から-6.0の範囲であり、２５℃における屈折率異方性Δｎが0.06から0.16の範囲であり、20℃における粘度が10から25mPa・sの範囲であり、ネマチック相−等方性液体相転移温度Ｔｎｉが70℃から120℃の範囲である、請求項１から５に記載のネマチック液晶組成物。
【請求項７】
請求項１から６のいずれかに記載のネマチック液晶組成物を用いた液晶表示素子。
【請求項８】
請求項１から６のいずれかに記載のネマチック液晶組成物を用いた、アクティブマトリックス駆動用液晶表示素子。
【請求項９】
請求項１から６のいずれかに記載のネマチック液晶組成物を用いた、VAモード、IPSモード又はECBモード用液晶表示素子。
【発明の詳細な説明】
【技術分野】
【０００１】
本発明は電気光学的液晶表示材料として有用な誘電率異方性Δεが負のネマチック液晶組成物、及びこれを用いた液晶表示素子に関する。
【背景技術】
【０００２】
液晶表示素子は、時計、電卓をはじめとして、家庭用各種電気機器、測定機器、自動車用パネル、ワープロ、電子手帳、プリンター、コンピューター、テレビ等に用いられるようになっている。液晶表示方式としては、その代表的なものにＴＮ（捩れネマチック）型、ＳＴＮ（超捩れネマチック）型、ＤＳ（動的光散乱）型、ＧＨ（ゲスト・ホスト）型、ＩＰＳ（インプレーンスイッチング）型、ＯＣＢ（光学補償複屈折）型、ＥＣＢ（電圧制御複屈折）型、ＶＡ（垂直配向）型、ＣＳＨ（カラースーパーホメオトロピック）型、あるいはＦＬＣ（強誘電性液晶）等を挙げることができる。また駆動方式としても従来のスタティック駆動からマルチプレックス駆動が一般的になり、単純マトリックス方式、最近ではＴＦＴ（薄膜トランジスタ）やＴＦＤ（薄膜ダイオード）等により駆動されるアクティブマトリックス（ＡＭ）方式が主流となっている。
【０００３】
これらの表示方式において、ＩＰＳ型、ＥＣＢ型、ＶＡ型、あるいはＣＳＨ型等は現在汎用のＴＮ型やＳＴＮ型と異なり、誘電率異方性（Δε）が負の液晶材料を用いるという特徴を有する。これらの中で特にＡＭ駆動によるＶＡ型表示は、高速で広視野角の要求される表示素子、例えばテレビ等への応用において、現在最も期待されているものである。
【０００４】
ＶＡ型等の表示方式に用いられる液晶材料には、低電圧駆動、高速応答、広い動作温度範囲が要求される。すなわち、誘電率異方性が負で絶対値が大きく、低粘度であり、高いネマチック相−等方性液体相転移温度（Tni）が要求されている。また、屈折率異方性（Δｎ）とセルギャップ（ｄ）との積であるΔｎ×ｄの設定から、液晶材料の屈折率異方性をセルギャップに合わせて適当な範囲に調節する必要がある。液晶表示素子をテレビ等へ応用する場合においては高速応答性が重視されるため、粘度の低い液晶材料が要求される。
【０００５】
誘電率異方性が負の液晶材料として、以下のような2,3-ジフルオロフェニレン骨格を有する液晶化合物（特許文献１参照）が開示されている。
【０００６】
【化１】
2006037054.tif 000002
（式中、R及びR'は炭素数１から１０のアルキル基又はアルコキシ基を表す。）
しかし、これらの化合物を用いた誘電率異方性が負の液晶組成物は、液晶テレビ等の高速応答が要求される液晶組成物においては十分に低い粘性を実現するに至っていない。
【０００７】
一方、本願発明の一般式（I）で表される化合物はすでに開示されている（特許文献２及び特許文献３参照）が、これらの化合物と他にどのような化合物を用いることで液晶組成物の粘性を低減できるかについての具体的な開示は無い。
【０００８】
また、本願発明の一般式（I）で表される化合物を用いた液晶組成物は既に開示されている（特許文献４および特許文献５参照）に開示されているが、具体的にどの様な化合物と組み合わせることにより粘性を低減できるかについての具体的な開示は無い。
従って、誘電率異方性が負の液晶組成物で粘度の低い液晶組成物の開発が望まれていた。
【０００９】
【特許文献１】特開平８−１０４８６９号
【特許文献２】特開昭６０−１９９８４０号
【特許文献３】特開２０００−９６０５５号
【特許文献４】欧州特許出願公開第０４７４０６２号明細書
【特許文献５】特表平２−５０３５６８号
【発明の開示】
【発明が解決しようとする課題】
【００１０】
本発明が解決しようとする課題は、絶対値の大きな負の誘電率異方性を持ち、屈折率異方性を低減させるか又は上昇させることなく粘度の低い液晶組成物を提供し、さらにそれを用いたＶＡ型等の液晶表示素子を提供することにある。
【課題を解決するための手段】
【００１１】
本発明は、上記課題を解決するために鋭意検討した結果、
第一成分として、一般式（I）
【００１２】
【化２】
2006037054.tif 000003
【００１３】
（式中、R1は炭素数1から10のアルキル基又は炭素数2から10のアルケニル基を表し、これらの基中に存在する1個のCH2基又は隣接していない2個以上のCH2基はO及び/又はSに置換されてもよく、またこれらの基中に存在する1個又は2個以上の水素原子はF又はClに置換されてもよく、R2は炭素数1から10のアルキル基、炭素数1から10のアルコキシル基、炭素数2から10のアルケニル基又は炭素数3から10のアルケニルオキシ基を表し、
mは0、１又は2を表す。）
で表される化合物を１種又は２種以上含有しその含有率が３５から７０質量％であり、
第二成分として、一般式（II）
【００１４】
【化３】
2006037054.tif 000004
(式中、R3及びR4はそれぞれ独立的に一般式(I)におけるR2と同じ意味を表し、
B1及びB2はそれぞれ独立的に
(a) トランス-1,4-シクロへキシレン基(この基中に存在する1個のCH2基又は隣接していない2個のCH2基は酸素原子又は硫黄原子に置換されてもよい)
(b) 1,4-フェニレン基(この基中に存在する1個又は2個以上のCH基は窒素原子に置換されてもよい)
(c) 1,4-シクロヘキセニレン基、1,4-ビシクロ[2.2.2]オクチレン基、ピペリジン-1,4-ジイル基、ナフタレン-2,6-ジイル基、デカヒドロナフタレン-2,6-ジイル基及び1,2,3,4-テトラヒドロナフタレン-2,6-ジイル基
からなる群より選ばれる基を表し、上記の基(a)、基(b)又は基(c)はCN又はハロゲンで置換されていてもよく、
【００１５】
Y1及びY2はそれぞれ独立的に
-CH2CH2-、-CH=CH-、-CH(CH3)CH2-、-CH2CH(CH3)-、-CH(CH3)CH(CH3)-、-CF2CF2-、-CF=CF-、-CH2O-、-OCH2-、-OCH(CH3)-、-CH(CH3)O-、-(CH2)4-、-(CH2)3O-、-O(CH2)3-、-C≡C-、-CF2O-、-OCF2-、-COO-、-OCO-、-COS-、-SCO-又は単結合を表し、
Y2及びB2が複数存在する場合は、それらは同一でもよく異なっていてもよく、
pは0、1又は2を表す。）
で表される化合物を１種又は２種以上含有しその含有率が３０から６５質量％であり、
かつ、一般式（I）から選ばれる１種又は２種以上の化合物と、一般式（II）から選ばれる１種又は２種以上の化合物の含有量が７０質量％以上であり、
誘電率異方性が負の液晶組成物を提供し、さらに、当該液晶組成物を用いた液晶表示素子を提供する。
【発明の効果】
【００１６】
本発明の液晶化合物の組み合わせによって、屈折率異方性をほぼ維持したまま、粘度の低い誘電率異方性が負の液晶組成物が得られた。この組成物を用いることにより、高温域まで高い電圧保持率を維持できる信頼性に優れた液晶表示素子が提供され、このディスプレイはＶＡ方式やＥＣＢ方式、ＩＰＳ方式等の液晶ディスプレイとして非常に実用的であり、特にセルギャップを薄くすることなく高速応答化に有効である。
【発明を実施するための最良の形態】
【００１７】
本願発明における液晶組成物において、第一成分として一般式（I）で表される化合物を１種又は２種以上を含有するが、１種から２０種が好ましく、１種から１５種がより好ましく、１種から１０種がさらに好ましく、１種から８種が特に好ましい。
【００１８】
一般式（I）で表される化合物の含有率は、３５から６５質量％の範囲であることがより好ましい。これらの化合物は、絶対値の大きな負の誘電率異方性を有するが、含有量が多いと粘度を上昇させる傾向がある、又はスメクチック−ネマチック相転移温度を上昇させてしまうことがあるため、低い粘度を重視する場合、あるいは低いスメクチック−ネマチック相転移温度を重視する場合はこれらの含有率が少ないことが好ましく、絶対値の大きな負の誘電率異方性を重視する場合はこれらの含有率が多いことが好ましい。
【００１９】
一般式（I）において、R1は炭素数1から10のアルキル基又は炭素数2から10のアルケニル基、炭素数1から5のアルコキシル基によって置換された炭素数1から7のアルキル基又は炭素数1から5のアルコキシル基によって置換された炭素数2から7のアルケニル基を表すことが好ましく、炭素数1から10のアルキル基又は炭素数2から10のアルケニル基を表すことがより好ましく、炭素数1から10のアルキル基を表すことがさらに好ましく、R2は炭素数1から10のアルキル基、アルコキシル基、炭素数2から10のアルケニル基又は炭素数3から10のアルケニルオキシ基を表すことが好ましく、炭素数1から10のアルキル基又はアルコキシル基を表すことがより好ましく、炭素数1から10のアルコキシル基を表すことがさらに好ましく、mは0又は1を表すことが好ましい。
【００２０】
さらに詳述すると、一般式（I）は、具体的な構造として以下の一般式(I-A)及び一般式（I-B）で表される化合物が好ましい。
【００２１】
【化４】
2006037054.tif 000005
【００２２】
（式中、R5、R6、R7、R8は、一般式（I）におけるR1と同じ意味を表す。）
第二成分として、一般式（II）で表される化合物を１種又は２種以上を含有するが、１種から１２種が好ましく、１種から８種がより好ましく、１種から６種がさらに好ましい。
【００２３】
一般式（II）の含有率は３５から６５質量％の範囲であることがより好ましい。これらの化合物は、誘電率異方性の絶対値を大きくする効果はほとんどないものの粘度を低くする効果があり、低い粘度を重視する場合はこれらの含有率が多いことが好ましく、誘電率異方性の絶対値を大きくすることを重視する場合はこれらの含有率が少ないことが好ましい。
【００２４】
一般式（II）において、R3及びR4はそれぞれ独立的に、炭素数1から10のアルキル基、炭素数2から10のアルケニル基、炭素数1から10のアルコキシル基又は炭素数3から10のアルケニルオキシ基を表すことが好ましいが、R3は炭素数1から10のアルキル基又は炭素数2から10のアルケニル基を表し、R4は炭素数1から10のアルキル基、炭素数1から10のアルコキシル基又は炭素数2から10のアルケニル基を表すことがより好ましく、
具体的にはR3は-CH3、-CH2CH3、-(CH2)2CH3、-(CH2)3CH3、-(CH2)4CH3、-(CH2)5CH3、-(CH2)6CH3、-(CH2)7CH3、-CH=CH2、-CH=CHCH3(E体)、-(CH2)2CH=CH2、-(CH2)2CH=CHCH3(E体)、-(CH2)4CH=CH2、-(CH2)4CH=CHCH3(E体)又は-(CH2)6CH=CH2を表し、
R4は、-CH3、-CH2CH3、-(CH2)2CH3、-(CH2)3CH3、-(CH2)4CH3、-(CH2)5CH3、-(CH2)6CH3、-(CH2)7CH3、-OCH3、-OCH2CH3、-O(CH2)2CH3、-O(CH2)3CH3、-O(CH2)4CH3、-O(CH2)5CH3、-O(CH2)6CH3、-O(CH2)7CH3、-CH=CH2、-CH=CHCH3(E体)、-(CH2)2CH=CH2、-(CH2)2CH=CHCH3(E体)、-(CH2)4CH=CH2、-(CH2)4CH=CHCH3(E体)又は-(CH2)6CH=CH2を表すことがさらに好ましい。
【００２５】
B1及びB2はそれぞれ独立的に、トランス-1,4-シクロヘキシレン基（この基中に存在する1個のCH2基又は隣接していない2個のCH2基が酸素原子に置換されているものを含む）、1,4-フェニレン基（この基中に存在する1個又は2個以上のCH基は窒素原子に置換されているものを含む）、1,4-シクロヘキセニレン基、1,4-ビシクロ[2.2.2]オクチレン基、ピペリジン-1,4-ジイル基、ナフタレン-2,6-ジイル基、デカヒドロナフタレン-2,6-ジイル基又は1,2,3,4-テトラヒドロナフタレン-2,6-ジイル基もしくはこれらの水素原子がフッ素原子で置換された置換基を表すことが好ましく、トランス-1,4-シクロヘキシレン基、1,4-フェニレン基、フッ素置換された1,4-フェニレン基又は1,4-ビシクロ[2.2.2]オクチレン基がより好ましい。
【００２６】
Y1及びY2はそれぞれ独立的に、-CH2CH2-、-CH=CH-(E体)、-CH(CH3)CH2-、-CH2CH(CH3)-、-CH(CH3)CH(CH3)-、-CF2CF2-、-CF=CF-(E体)、-CH2O-、-OCH2-、-OCH(CH3)-、-CH(CH3)O-、-(CH2)4-、-(CH2)3O-、-O(CH2)3-、-C≡C-、-CF2O-、-OCF2-、-COO-、-OCO-、-COS-、-SCO-又は単結合を表すことが好ましいが、-CH2CH2-、-CH=CH-(E体)、-CH(CH3)CH2-、-CH2CH(CH3)-、-CF2CF2-、-CF=CF-(E体)、-CH2O-、-OCH2-、-OCH(CH3)-、-CH(CH3)O-、-C≡C-、-CF2O-、-OCF2-又は単結合がより好ましく、-CH2CH2-、-CH=CH-(E体)又は単結合がさらに好ましい。
【００２７】
さらに詳述すると、一般式（II）は、具体的な構造として以下の一般式（II-A）から一般式（II-G）からなる群で表される化合物が好ましい。
【００２８】
【化５】
2006037054.tif 000006
【００２９】
（式中、R13、R15、R17、R19、R21、R23及びR25は-CH3、-CH2CH3、-(CH2)2CH3、-(CH2)3CH3、-(CH2)4CH3、-(CH2)5CH3、-(CH2)6CH3、-(CH2)7CH3、-CH=CH2、-CH=CHCH3(E体)、-(CH2)2CH=CH2、-(CH2)2CH=CHCH3(E体)、-(CH2)4CH=CH2、-(CH2)4CH=CHCH3(E体)又は-(CH2)6CH=CH2を表し、R14、R16、R18、R20、R22、R24及びR26は-CH3、-CH2CH3、-(CH2)2CH3、-(CH2)3CH3、-(CH2)4CH3、-(CH2)5CH3、-(CH2)6CH3、-(CH2)7CH3、-OCH3、-OCH2CH3、-O(CH2)2CH3、-O(CH2)3CH3、-O(CH2)4CH3、-O(CH2)5CH3、-O(CH2)6CH3、-O(CH2)7CH3、-CH=CH2、-CH=CHCH3(E体)、-(CH2)2CH=CH2、-(CH2)2CH=CHCH3(E体)、-(CH2)4CH=CH2、-(CH2)4CH=CHCH3(E体)又は-(CH2)6CH=CH2を表す。）
追加の成分として、一般式（III-A）から（III-H）からなる化合物群から選ばれる１種又は２種以上の化合物を含有することも好ましい。
【００３０】
【化６】
2006037054.tif 000007
（式中、R9及びR10は一般式（I）におけるR1と同じ意味を表す。）
【００３１】
本発明のネマチック液晶組成物は、一般式（I）から選ばれる１種又は２種以上の化合物を３５から７０質量％含有し、一般式（II-A）から一般式（II-G）からなる群から選ばれる１種又は２種以上の化合物を３０から６５質量％含有することが好ましい。
【００３２】
一般式（I-A）及び一般式（I-B）からなる化合物群から選ばれる１種又は２種以上の化合物を３５から７０質量％含有し、一般式（II-A）から一般式（II-G）からなる群から選ばれる１種又は２種以上の化合物を３０から６５質量％含有することがより好ましい。
【００３３】
一般式（I）または一般式（I-A）及び一般式（I-B）からなる化合物群から選ばれる１種又は２種以上の化合物を３５から７０質量％含有し、一般式（II-A）から一般式（II-G）からなる群から選ばれる１種又は２種以上の化合物を３０から６５質量％含有し、含有量の合計が７０質量％以上であることが好ましく、７５質量％以上であることがより好ましい。
【００３４】
本発明において、ネマチック相-等方性液体相転移温度（Tni）は７５℃以上であることがより好ましく、８０℃以上であることがさらに好ましい。２５℃における誘電率異方性（Δε）が-2.5以下であることがより好ましく、-3.0以下であることがさらに好ましい。２５℃における屈折率異方性（Δｎ）は、薄いセルギャップに対応する場合は0.10以上であることがより好ましく、0.12以上であることがさらに好ましい。厚いセルギャップに対応する場合は0.095以下であることがより好ましく、0.085以下であることがさらに好ましい。粘度は20mPa・s以下であることがより好ましい。
【００３５】
上記ネマチック液晶組成物は、液晶表示素子に有用であり、特にアクティブマトリクス駆動用液晶表示素子に有用であり、ＶＡモード、ＩＰＳモード又はＥＣＢモード用液晶表示素子に用いることができる。
【００３６】
本発明のネマテチック液晶組成物は、上記の化合物以外に、通常のネマチック液晶、スメクチック液晶、コレステリック液晶などを含有してもよい。
【実施例】
【００３７】
以下に実施例を挙げて本発明を更に詳述するが、本発明はこれらの実施例に限定されるものではない。また、以下の実施例及び比較例の組成物における「％」は『質量％』を意味する。
【００３８】
実施例中、測定した特性は以下の通りである。
TNI   ：ネマチック―等方相転移温度（℃）
Δn   ：25℃における複屈折率
Δε  ：25℃における誘電率異方性
η    ：粘度(mPa・s) (20℃)
（実施例１）
以下の構造で表される液晶組成物を調整しその物性値を測定した。
【００３９】
【化７】
2006037054.tif 000008
実施例１の特性は、Tni：82.1℃、Δn：0.075、Δε：-3.4、η：18.5mPa・sであった。
【００４０】
（比較例１）
比較例1として一般式（I）で表される化合物を含まない以下の構造で表される液晶組成物を調整しその物性値を測定した。
【００４１】
【化８】
2006037054.tif 000009
比較例１の特性は、Tni：49.5℃、Δn：0.076、Δε：-3.0、η：23.1mPa・sであった。
比較例１は、実施例１と比べて、小さいΔｎ、絶対値が大きな負のΔε、および低い粘度を有するがTniが低く実用的な液晶組成物では無いことがわかる。
【００４２】
（実施例２）
以下の構造で表される液晶組成物を調整しその物性値を測定した。
【００４３】
【化９】
2006037054.tif 000010
実施例２の特性は、Tni：90.9℃、Δn：0.096、Δε：-3.0、η：18.2mPa・sであった。
【００４４】
（比較例２）
比較例２として一般式（I）の含有量が請求項の範囲から外れている、以下の構造で表される液晶組成物を調整しその物性値を測定した。
【００４５】
【化１０】
2006037054.tif 000011
【００４６】
比較例２の特性は、Tni：91.2℃、Δn：0.095、Δε：-2.6、η：18.0mPa・sであった。
実施例２は、比較例２よりも絶対値が大きな負のΔεを有しているにもかかわらず、Δｎ、Tniおよび粘度が比較例２とほぼ同等であり、優れた特性を有していることがわかる。
（実施例３）
【００４７】
【化１１】
2006037054.tif 000012
実施例３の特性は、Tni：81.4℃、Δn：0.076、Δε：-3.7、η：18.8mPa・sであった。
【００４８】
（実施例４）
以下の構造で表される液晶組成物を調整しその物性値を測定した。
【００４９】
【化１２】
2006037054.tif 000013
実施例４の特性は、Tni：84.3℃、Δn：0.075、Δε：-4.8、η：20.0mPa・sであった。
【００５０】
（実施例５）
以下の構造で表される液晶組成物を調整しその物性値を測定した。
【００５１】
【化１３】
2006037054.tif 000014
実施例５の特性は、Tni：84.9℃、Δn：0.078、Δε：-6.0、η：24.2mPa・sであった。
【００５２】
（実施例６）
以下の構造で表される液晶組成物を調整しその物性値を測定した。
【００５３】
【化１４】
2006037054.tif 000015
実施例６の特性は、Tni：84.5℃、Δn：0.074、Δε：-4.5、η：18.7mPa・sであった。
【００５４】
（比較例３）
比較例3として一般式（I）および一般式（II）の含有量がそれぞれ請求項の範囲外である以下の構造で表される液晶組成物を調整しその物性値を測定した。
【００５５】
【化１５】
2006037054.tif 000016
【００５６】
比較例３の特性は、Tni：84.7℃、Δn：0.086、Δε：-9.5、η：42.1mPa・sであった。
比較例３は、本発明の実施例よりも絶対値の大きなΔεを有している点で優れているが、粘度が非常に高くなってしまっていることがわかる。